(57)【要約】  貫通孔を有する孔開き材料を含んでなる傷手当用品において、貫通孔を塞ぐことなく孔開き材料に低粘着性樹脂を被覆でき、傷への固着防止能にも優れる傷手当用品として、貫通孔１１１を有するシート状の孔開き材料１１と、孔開き材料１１の少なくとも一方の面を、貫通孔１１１を塞ぐことなく被覆する低粘着性樹脂１２と、を含んでなり、孔開き材料１１がマルチフィラメントから形成された編布又は織布であり、貫通孔１１１の平均開口面積が０．０２〜１．２ｍｍ２であり、平均個数が４０〜２２０／ｃｍ２である傷手当用品１を提供する。孔開き材料１１の貫通孔１１１の開口面積及び個数を特定の数値範囲に設定することにより、貫通孔１１１への肉芽組織の侵入による固着を防止し、貫通孔１１１を通した滲出液の十分な透過性をも確保できる。
2013128606.tif 000002
【特許請求の範囲】
【請求項１】
貫通孔を有する孔開き材料と、
該孔開き材料の少なくとも一方の面を、前記貫通孔を塞ぐことなく被覆する低粘着性樹脂と、を含んでなり、
前記孔開き材料がマルチフィラメントから形成された編布又は織布であり、
前記貫通孔の平均開口面積が０．０２〜１．２ｍｍ２であり、平均個数が４０〜２２０個／ｃｍ２である傷手当用品。
【請求項２】
前記マルチフィラメントが、１５〜１００本のフィラメントから構成されている請求項１記載の傷手当用品。
【請求項３】
前記低粘着性樹脂は、前記孔開き材料の一方の面のみを被覆する請求項１又は２記載の傷手当用品。
【請求項４】
前記低粘着性樹脂が、シリコーン樹脂である請求項１〜３のいずれか一項に記載の傷手当用品。
【発明の詳細な説明】
【技術分野】
【０００１】
本発明は、傷手当用品に関する。より詳しくは、孔開き材料を低粘着性樹脂で被覆してなる傷手当用品に関する。
【背景技術】
【０００２】
熱傷、褥瘡及びその他の皮膚損傷部位あるいは皮膚移植部位などの患部を保護するため、従来、シリコーン樹脂を用いて粘着層を形成した傷手当用品が用いられている。粘着層を低粘着性のシリコーン樹脂とすることで、患部に固着し難い傷手当用品を得ることができる。【０００３】
例えば、特許文献１には、シリコーンゲルが弾性網状補強物の貫通孔を残して、網の全構成要素をシールした傷手当用品が開示されている。特許文献１の傷手当用品は、滲出液処理のために吸収体を併用した場合には、傷手当用品の貫通孔の部分から吸収体が露出されてしまう。このため貫通孔の部分においては、創傷部の新生組織と容易に固着する危険性があった。【０００４】
また、特許文献２では、空気不浸透性且つ体液不浸透性の孔開き層材料（キャリヤー材料）の片面をシリコーンゲルで被膜し、さらに吸収体を具備した傷手当用品が教示されている。特許文献２の傷手当用品も、特許文献１の傷手当用品と同じく、貫通孔の部分においては適用した吸収体が露出された状態になるため、新生組織と容易に固着する危険性に関しては解決できていない。【０００５】
一方、特許文献３には、貫通孔を有する孔開き材料（メッシュ）とその一方の面に配置された吸収体とからなり、孔開き材料の他方の面をシリコーン樹脂で被覆するとともに、吸収体についても貫通孔に対応する箇所をシリコーン樹脂で被覆した傷手当用品が開示されている。特許文献３の傷手当用品は、傷接触面となる孔開き材料及び吸収体の双方がシリコーン樹脂で被覆されているため、新生肉芽組織が孔開き材料の貫通孔から侵入してきても傷手当用品が傷面と強く付着することを防止でき、脆弱な新生表皮組織に損傷を与えることなく傷手当用品の除去、交換等を行うことができる。
【先行技術文献】
【特許文献】
【０００６】
【特許文献１】特許第２５２５２１５号公報
【特許文献２】特許３６７７２８３号公報
【特許文献３】国際公開第２０１０／１２２６６５号
【発明の概要】
【発明が解決しようとする課題】
【０００７】
傷の治癒過程においては、新生肉芽組織が徐々に上方へ盛り上がるため、孔開き材料と吸収体を用いて傷を処置する場合、孔開き材料の貫通孔から侵入する肉芽組織について、吸収体への固着を考慮する必要がある。吸収体と肉芽組織との固着を防止する方法としては、特許文献３に開示される技術の他、貫通孔の孔径を小さくして肉芽組織の侵入を防止する方法が考えられる。一方で、孔開き材料の貫通孔の孔径を小さくした場合には、孔開き材料の貫通孔を塞がずに低粘着性樹脂を孔開き材料に被覆するのが難しく、孔開き材料の滲出液の通過を阻害してしまうことがある。【０００８】
そこで、本発明は、貫通孔を有する孔開き材料を含んでなる傷手当用品において、傷への固着防止能をもつ傷手当用品を提供することを１つの目的とする。また、本発明は、孔径の小さい貫通孔をもつ孔開き材料を含んでなる傷手当用品において、孔開き材料の貫通孔を塞がずに、低粘着性樹脂を孔開き材料に被覆した傷手当用品を提供することを１つの目的とする。
【課題を解決するための手段】
【０００９】
上記課題解決のため、本発明は、貫通孔を有する孔開き材料と、該孔開き材料の少なくとも一方の面を、前記貫通孔を塞ぐことなく被覆する低粘着性樹脂と、を含んでなり、前記孔開き材料がマルチフィラメントから形成された編布又は織布であり、前記貫通孔の平均開口面積が０．０２〜１．２ｍｍ２であり、平均個数が４０〜２２０個／ｃｍ２である傷手当用品を提供する。孔開き材料の貫通孔の開口面積及び個数を特定の数値範囲に設定することにより、貫通孔への肉芽組織の侵入による固着を防止することができる。
この傷手当用品において、前記マルチフィラメントは、１５〜１００本のフィラメントから構成されていることが好ましい。マルチフィラメントのフィラメント本数を特定の数値範囲とすることにより、低粘着性樹脂を孔開き材料に被覆する際に、低粘着性樹脂によって貫通孔の目詰まりが生じることを防止できる。
この傷手当用品において、前記低粘着性樹脂は、前記孔開き材料の一方の面のみを被覆することが好ましい。また、前記低粘着性樹脂は、シリコーン樹脂であることが好ましい。
【発明の効果】
【００１０】
本発明により、貫通孔を有する孔開き材料を含んでなる傷手当用品において、貫通孔を塞ぐことなく孔開き材料に低粘着性樹脂を被覆でき、傷への固着防止能にも優れる傷手当用品が提供される。
【図面の簡単な説明】
【００１１】
【図１】本発明に係る傷手当用品の構成を説明する図である。
【図２】本発明に係る傷手当用品の製造方法の各工程を説明する図である。
【図３】実施例において作製した傷手当用品により処置した創傷面の整容性を評価した結果を示す図面代用写真である。
【発明を実施するための形態】
【００１２】
以下、本発明を実施するための好適な形態について説明する。なお、以下に説明する実施形態は、本発明の代表的な実施形態の一例を示したものであり、これにより本発明の範囲が狭く解釈されることはない。
【００１３】
１．傷手当用品
（１）孔開き材料
図１は、本発明に係る傷手当用品の構成を説明する図である。（Ａ）は上面斜視図、（Ｂ）は下面斜視図、（Ｃ）は（Ａ）中のＰ−Ｐ断面に対応する断面図である。
【００１４】
傷手当用品１は、貫通孔１１１を有するシート状の孔開き材料１１（以下「メッシュ１１」とも称する）と、メッシュ１１の片面を被覆するゲル状の低粘着性樹脂１２と、を含んでなる。なお、低粘着性樹脂１２は、メッシュ１１の両面を被覆していてもよい。傷手当用品１は、低粘着性樹脂１２に積層される剥離シート（不図示）を有している。
【００１５】
傷手当用品１は、吸収体２及びカバー材３と組み合わせて用いられることが好ましい。具体的には、傷手当用品１は、剥離シートを剥がした後、低粘着性樹脂１２が皮膚損傷部位あるいは皮膚移植部位などの患部に接触するようにして取り付けられる。吸収体２は、患部から傷手当用品１の貫通孔１１１を透過して滲み出す滲出液（血液を含む）を吸収するため、傷手当用品１の上に配置される。吸収体２には従来公知の材料を使用すればよい。吸収体２は、例えば、不織布、編布、織布等の繊維状材料、フォーム材料、吸収性樹脂材料、吸水性粉末材料などであってよい。
【００１６】
カバー材３は、吸収体２の上面を被覆し、吸収体２の汚染防止、吸収体２からの滲出液等の汚染物質の脱落防止等のために機能する。また、カバー材３の片面に粘着剤を塗工した上で、それを吸収体２の外周縁より外側に延ばすように吸収体２に貼り付けてもよい（不図示）。カバー材３を吸収体２の外周縁より外側に延ばすことで、傷手当用品１と吸収体２を簡便に患部に固定できる。カバー材３には従来公知の材料を使用すればよい。カバー材３は、例えば、不織布、編布、織布、ネット等の繊維状シート、合成樹脂フィルム、フォームなどとできる。カバー材３に液体不透過性で水蒸気透過性のプラスチックフィルムを用いた場合には、滲出液が過剰な場合でも吸収体の外縁から滲出液が漏れ出ることを防止でき、傷を適度な湿潤環境に保つことができるので、傷の治癒促進をはかることができる。
【００１７】
メッシュ１１は、マルチフィラメントから形成された編布又は織布とされる。メッシュ１１は、上面及び底面を有するシート状の形態を有する。傷手当用品１は、基材となるメッシュ１１に繊維材料を用いることで、基材に合成樹脂フィルム材料を用いた場合に比して、凹凸への順応性を高めることができる。凹凸への順応性を高めることで患部への密着性が高まるため、傷手当用品１では、低粘着性樹脂１２の粘着力を低く抑えても患部から不慮に剥がれたりずれたりすることがない。また、低粘着性樹脂１２を低粘着性とできることで、傷手当用品１を剥離する際の患部の損傷を低減できる。
【００１８】
メッシュ１１は、編布の編目により貫通孔１１１を形成するもの又は編組織（糸の太さ、密度等を含む）のバランスにより貫通孔１１１を形成するもの、あるいは織布の経糸と緯糸の間の空隙として貫通孔１１１を形成するものを採用できる。この場合、編組織又は織組織は、次に説明する所定の大きさ及び数の貫通孔１１１を有する限りにおいて、特に限定されない。また、編布又は織布は、後加工において物理的に貫通孔１１１を穿孔したものであってもよい。この場合、編組織又は織組織には特に限定はない。
【００１９】
メッシュ１１は、編布の編目により貫通孔１１１を形成した編布又は編組織のバランスにより貫通孔１１１を形成した編布が好ましい。これらの編布は、患部の凹凸への順応性に特に優れるためである。
【００２０】
メッシュ１１の編布又は織布を構成するマルチフィラメントは、１５〜１００本のフィラメントから構成されていることが好ましく、２０〜８０本のフィラメントから構成されていることがさらに好ましい。マルチフィラメントを構成するフィラメント本数を上記数値範囲に設定することにより、メッシュ１１に低粘着性樹脂１２を塗工する際に、低粘着性樹脂１２によって貫通孔１１１が塞がれることがないようにできる（詳しくは後述する）。また、前記のフィラメント本数から構成されるマルチフィラメントを用いる場合、各フィラメントの直径は１〜１００μｍが好ましく、５〜５０μｍがさらに好ましい。フィラメント直径を上記数値範囲に設定することにより、メッシュ１１に所望の開口面積及び開孔率で貫通孔を容易に形成可能なマルチフィラメントを得ることができる。
【００２１】
マルチフィラメント及びこれを構成するフィラメントの種類は、特に限定されず、ポリエステル系繊維、アクリル系繊維、ポリアミド系繊維、ポリウレタン系繊維、セルロース系繊維（綿、レーヨン、ポリノジック、リヨセル）、ポリオレフィン系繊維、ポリ塩化ビニル系繊維、ポリ塩化ビニリデン系繊維、ガラス繊維、カーボンファイバー繊維等が利用できる。
【００２２】
メッシュ１１の厚さは、５０〜１０００μｍが好ましく、１００〜５００μｍがより好ましい。５０μｍより薄いと、メッシュの腰がなく取扱い性が悪く、メッシュが保持できる低粘着性樹脂の量も減るので、貫通孔の目詰まりを生じる場合がある。一方、５００μｍより厚いと創傷面に対する順応性、密着性の問題が生じる。
【００２３】
（２）貫通孔
貫通孔１１１は、平均開口面積が０．０２〜１．２ｍｍ２であることが好ましく、０．０８〜０．８ｍｍ２であることがさらに好ましい。貫通孔１１１の開口面積が１．２ｍｍ２よりも大きいと、患部から再生した肉芽組織が貫通孔１１１から侵入して吸収体２に固着し易くなる。また、貫通孔１１１の平均開口面積が１．２ｍｍ２より大きいと、再生した肉芽組織が貫通孔１１１に侵入して、肉芽組織が貫通孔の孔壁面の形状に合わせて凸凹の創面となってしまう（後述する図３（Ｃ）（Ｄ）参照）。治癒過程で創傷面が平坦にならず、凸凹となってしまうことで、傷をきれいに直すことに時間がかかるおそれがある。一方、貫通孔１１１の平均開口面積が０．０２ｍｍ２よりも小さいと、患部からの滲出液が貫通孔１１１を通して吸収体２へ移動し難くなり、滲出液の処理機能が低下する。また、貫通孔１１１の平均開口面積が０．０２ｍｍ２より小さいと、メッシュ１１に低粘着性樹脂１２を塗工する際に貫通孔１１１の目詰まりが生じ易くなる（詳しくは後述する）。なお、貫通孔１１１の開口面積は、貫通孔１１１の孔径と技術的に等価である。
【００２４】
また、貫通孔１１１の平均個数は、４０〜２２０個／ｃｍ２であることが好ましく、８０〜２００個／ｃｍ２であることがより好ましい。また、貫通孔１１１の平均開口面積と平均個数から算出されるメッシュ１１の開孔率は、２５〜９０％であることが好ましく、３０〜８５％であることがさらに好ましい。平均個数及び開孔率を上記の好ましい数値範囲とすることで、前述の貫通孔１１１の好ましい平均開口面積の範囲と相まって、貫通孔１１１を通しての滲出液の処理能力、肉芽侵入防止による非固着性、傷手当用品１の取扱い性等が優れたものとなる。
【００２５】
貫通孔１１１の配置は、特に限定されず、規則的に又はランダムに点在させてもよいし、格子状、波状、同心円状、渦巻き状等の所定パターンを形成して配置してもよい。貫通孔１１１は、メッシュ１１全体で均一な滲出液透過ができるように、均一間隔をあけて配置されていることが好ましい。
【００２６】
（３）低粘着性樹脂
低粘着性樹脂１２は、本発明の傷手当用品１を患部に適用して除去する際に、皮膚や傷に過度な刺激や損傷を与えない程度の粘着性を有しているものであればよい。低粘着性樹脂１２には、天然又は合成で得られる高分子物質及びこれら複数の混合物、並びにこれらの高分子物質にそれ以外の物質を加えたものを含むものとする。本発明に用いる低粘着性樹脂は、疎水性、親水性いずれでもよく、また、適当な液状物質と組合せて、オルガノゲルやハイドロゲルの形態として用いることができる。また、親水性高分子化合物とブレンドして、いわゆる、ハイドロコロイドの形態として用いることもできる。低粘着性樹脂としては、特に、疎水性樹脂を主成分にしたものであることが好ましく、疎水性ゲルの形態で用いることが特に好ましい。疎水性樹脂としては、その樹脂で形成した層の表面と水との接触角が６５°以上になるものを選択すればよく、例えば、シリコーン樹脂、アクリル樹脂、メタクリル樹脂、ポリ塩化ビニル樹脂、ポリ塩化ビニリデン樹脂、フッ素樹脂、オレフィン樹脂、ポリエステル樹脂、スチレン樹脂、ウレタン樹脂、ポリアミド樹脂、及びこれらの混合物からなる群から選択される１以上を挙げることができる。これらの低粘着性樹脂のうち、取り扱いが簡便で、患部に対する固着を生じ難いシリコーン樹脂が特に好適である。シリコーン樹脂は、架橋等によりゲル状に硬化されていることが特に好ましい。シリコーン樹脂の硬化方法は、特に限定されず、加熱等により容易に架橋させることができる。
【００２７】
シリコーン樹脂は、付加反応型、過酸化反応型又は縮合反応型のいずれを使用してもよいが、付加反応型のシリコーン樹脂が好ましい。シリコーン樹脂は、一種類を単独で使用しても、二種類以上を組み合わせて使用してもよい。
【００２８】
付加反応型シリコーン樹脂は、ケイ素原子に結合したアルケニル基を有するオルガノポリシロキサン（アルケニル基含有オルガノポリシロキサン）とヒドロシリル基（Ｓｉ−Ｈ）を有するオルガノポリシロキサン（ハイドロジェンオルガノポリシロキサン）とを、塩化白金酸等の白金化合物触媒を用いて、付加反応（ヒドロシリル化反応）させたものである。付加反応型シリコーン樹脂は、その合成に用いるオルガノハイドロジェンポリシロキサンの量や、オルガノハイドロジェンポリシロキサン分子内のヒドロシリル基（Ｓｉ−Ｈ）の量を変化させることによって、架橋密度を調整することができる。これにより、シリコーン樹脂の硬さや粘着力を容易に調整することができる。付加反応型シリコーン樹脂としては、ビニル基置換ポリジメチルシロキサンとオルガノハイドロジェンポリシロキサンとの付加反応物であることが好ましい。
【００２９】
また、シリコーン樹脂には、さらに、薬剤、吸水性高分子化合物、ｐＨ調整材などのその他の調整剤を、本発明の目的を損なわない程度において、適宜配合することができる。
薬剤の例としては、保湿、老化防止、美白等の目的で皮膚の生理機能を調整する物質や、傷の治癒を促進する物質、抗菌性を有する物質等を示すことができる。その具体例としては、スフィンゴ脂質、尿素、グリコール酸、アミノ酸及びその誘導体（アルギニン、システイン、グリシン、リシン、プロリン、セリン等）、タンパク質加水分解物（コラーゲン、エラスチン、ケラチン等）、ムコ多糖及びその誘導体（ヒアルロン酸、コンドロイチン硫酸、ヘパリン等）、ビタミンＢ群（チアミン、リボフラビン、ニコチン酸、ピリドキシン、ピリドキサール、ピリドキサミン、ビオチン、葉酸、シアノコバラミン等）、アスコルビン酸（ビタミンＣ及びその誘導体）、レチノイド（ビタミンＡ、レチナール、レチノイン酸等）、ビタミンＤ（Ｄ２、Ｄ３等）、ビタミンＥ及びその誘導体、カロチノイド（カロチン、リコピン、キサントフィル等）、酵素、補酵素、γ―オリザノール等が挙げられ、スフィンゴ脂質が特に好適である。スフィンゴ脂質としては、スフィンゴシンと脂肪酸が結合したセラミド、セラミドと糖が結合したスフィンゴ糖脂質が好ましい。セラミドは、天然、合成いずれのものを使用してもよく、タイプ１〜７のセラミドを挙げることができるが、タイプ２、５、７のセラミドが特に好ましい。スフィンゴ糖脂質としては、セレブロシド、ガラクトシルセラミド、グルコシルセラミド等が好ましい。吸水性高分子化合物、ｐＨ調整剤としては公知のものを使用することができる。
【００３０】
低粘着性樹脂１２は、メッシュ１１の傷接触面のみに被覆することが好ましい。すなわち、上面及び底面を有するメッシュ１１において、その片面のみを低粘着性樹脂１２で被覆することが好ましい。メッシュ１１の両面を低粘着性樹脂１２で被覆すると、傷手当用品１を把持する際に指にくっついたり、粘着面同士がくっついたりして、患部への貼付時及び交換時の操作が煩雑となる。
【００３１】
以上のように、傷手当用品１は、メッシュ１１の貫通孔１１１の開口面積、個数、及び開孔率を特定の数値範囲に設定することにより、貫通孔１１１への肉芽組織の侵入による固着を防止し、創面を綺麗に直す（整容性を高める）とともに、貫通孔１１１を通した滲出液の処理能力も十分に確保している。従って、傷手当用品１によれば、剥離時の患部の損傷や痛み、出血を生じることなく、滲出液による患部及びその周辺の浸軟も防止して、患部の良好な治癒を促進することができる。
【００３２】
さらに、傷手当用品１は、メッシュ１１の編布又は織布を構成するマルチフィラメントのフィラメント本数及びメッシュ１１の貫通孔１１１の開口面積を特定の数値範囲に設定することにより、次に説明する簡便な製造方法によって貫通孔１１１の目詰まりを生じることなく製造することが可能となる。
【００３３】
２．傷手当用品の製造方法
本発明に係る傷手当用品の製造方法は、上述のメッシュ１１に転写塗工によって低粘着性樹脂１２を塗工する工程を含む。この製造方法は、より具体的には、剥離転写用基材に所定量の低粘着性樹脂の塗工液を塗布する第一の工程と、メッシュ１１を転写用基材に重ね合わせてメッシュ１１に塗工液を吸収させる第二の工程と、低粘着性樹脂を硬化させる第三の工程と、を含む。さらに、第三の工程の後に、メッシュ１１から転写用基材を剥離する第四の工程と、硬化した低粘着性樹脂１２表面を剥離シートで被覆する第五の工程と、を含んでもよい。図２を参照して各工程について順に説明する。
【００３４】
［第一の工程］
まず、転写用基材４に所定量の低粘着性樹脂の塗工液１２１を塗布する（図２（Ａ）参照）。転写用基材４には、シリコーン系やフッ素系の剥離剤により処理された剥離紙、剥離フィルム、又はポリカーボネート、ポリビニルアルコール、セロハン、ウレタン等のフィルムを使用することができる。
【００３５】
［第二の工程］
次に、塗工液１２１を塗布した転写用基材４とメッシュ１１を重ね合わせる。これにより、マルチフィラメントから形成された編布又は織布であるメッシュ１１に塗工液１２１が吸収される（図２（Ｂ）参照）。この際、メッシュ１１を構成するマルチフィラメントのフィラメント本数を上述した数値範囲とすることで、メッシュ１１への塗工液１２１の吸収量を適切な量に設定できる。すなわち、塗工液１２１が、メッシュ１１を構成するマルチフィラメントに吸収されるとともに、貫通孔１１１を塞ぐことなくメッシュ１１の片面側を被覆することができる。
【００３６】
［第三の工程］
塗工液１２１をメッシュ１１に吸収させた後、メッシュ１１と転写用基材４とを重ね合わせたまま加熱して低粘着性樹脂を硬化させる。
【００３７】
［第四の工程］
低粘着性樹脂の硬化後、メッシュ１１から転写用基材４を剥離することにより、メッシュ１１に低粘着性樹脂１２が被覆された傷手当用品１が得られる（図２（Ｃ）参照）。なお、第二の工程において塗工液１２１が転写用基材４上に残留した場合でも、転写用基材４の貫通孔１１１に対応する位置で硬化したまま転写用基材４とともに取り除かれる（不図示）。このため、得られる傷手当用品１では、低粘着性樹脂１２によって貫通孔１１１が目詰まりすることが少なく、ほとんどの貫通孔１１１が開口状態を維持されている。
【００３８】
［第五の工程］
低粘着性樹脂を硬化させ、メッシュ１１から転写用基材４を剥離した後、硬化した低粘着性樹脂１２の表面を保護するために剥離シート５で被覆する（図２（Ｄ）参照）。
【００３９】
第二の工程におけるメッシュ１１への塗工液１２１の吸収量は、メッシュ１１を構成するマルチフィラメントのフィラメント本数によって制御できる。フィラメント本数が多過ぎる場合、メッシュ１１の塗工液１２１の吸収量が多くなり過ぎ、塗工液１２１がメッシュ１１の内部にまで吸収されて表面に残らなくなるため、メッシュ１１を低粘着性樹脂１２により被覆できない。メッシュ１１の表面が低粘着性樹脂１２により被覆されない場合には、傷手当用品１が創傷面に固着し易くなる。
【００４０】
一方、フィラメント本数が少な過ぎる場合、メッシュ１１の塗工液１２１の吸収量が小さくなり過ぎ、塗工液１２１が転写用基材４上の貫通孔１１１に対応する位置に多量に残留する。残留した多量の塗工液１２１は、第三の工程において硬化すると、貫通孔１１１を塞いでしまう。低粘着性樹脂１２によって貫通孔１１１が目詰まりすると、貫通孔１１１を通した滲出液の透過性が低下する。
【００４１】
加えて、メッシュ１１の貫通孔１１１の開口面積が小さすぎる場合にも、転写用基材４上に残留した塗工液１２１による貫通孔１１１の目詰まりが生じ易くなる。傷手当用品１では、貫通孔１１１の開口面積を上述の数値範囲に設定することで、この目詰まりの発生も抑制している。
【００４２】
本発明に係る製造方法では、マルチフィラメントのフィラメント本数を特定の数値範囲とし、メッシュ１１への塗工液１２１の吸収量を適切な量となるように設定している。このため、本発明に係る製造方法では、第一の工程において転写用基材４に塗布する塗工液１２１の量を厳密に調整しなくても、第三の工程及び第四の工程において貫通孔１１１を塞ぐことなく、メッシュ１１の表面を低粘着性樹脂１２により被覆できる。また、メッシュ１１の貫通孔１１１の開口面積も、第一の工程における塗工液１２１の量を厳密に調整しなくても、第三の工程及び第四の工程において貫通孔１１１の目詰まりが生じないような大きさに設定されている。従って、本発明に係る製造方法では、滲出液に対する高い透過性を有し、患部に固着し難い傷手当用品１を得ることが可能である。
【００４３】
さらに、本発明に係る製造方法では、ウェットラミネーションにより低粘着性樹脂１２の被覆を行うことで、ディッピング（浸漬塗工）と異なり、メッシュ１１の片面のみに低粘着性樹脂１２の被覆を行うことができる。また、本発明に係る製造方法では、ダイレクト塗工のように塗工液１２１の裏抜けが生じないため、メッシュ１１の片面のみへの粘着性樹脂１２の被覆が容易である。
【実施例】
【００４４】
以下に、実施例に基づいて本発明をさらに詳細に説明するが、本発明はこれらに限定されない。本発明の傷手当用品に関する特性は、以下の方法により測定した。【００４５】
〔孔開き材料の貫通孔平均開口面積（単位：ｍｍ２）〕
孔開き材料の平面を垂直方向（孔開き材料の平面と直交する方向）から顕微鏡にて観察し、５個の貫通孔の面積を測定して、その平均値を求める。【００４６】
〔孔開き材料の貫通孔の平均個数（単位：個／ｃｍ２）〕
孔開き材料の平面を垂直方向から顕微鏡にて観察し、一定面積内で何個の孔が存在するかを数え、その値を１ｃｍ２あたりの個数に換算して求める。【００４７】
〔孔開き材料の開孔率（単位：％）〕
孔開き材料の平面を垂直方向から顕微鏡にて観察し、一定面積内で何個の孔が存在するか数え、上記で算出した開口面積の平均値を基に求める。【００４８】
〔孔開き材料の厚さ（単位：ｍｍ）〕
ＪＩＳ  Ｌ  １０９６「一般織物試験方法」に準じて、低粘着性樹脂を被覆する前の厚さを測定する。【００４９】
〔マルチフィラメントを構成するフィラメント直径（単位：μｍ）〕
マルチフィラメントから、それを構成するフィラメントを取り出し、顕微鏡にて観察し、５本のフィラメントの直径を測定して、その平均値を求める。【００５０】
＜実施例１＞
上述した製造方法に従って傷手当用品を作製した。具体的には、次の通りである。
ビニル基置換ポリジメチルシロキサン、オルガノハイドロジェンポリシロキサン及び白金触媒を主体とする２成分型の付加反応型シリコーン樹脂（ダウコーニング社製、商品名「ＤＯＷ  ＣＯＲＮＩＮＧ  ７−９８００」）を混合し、得られた混合液をフロロシリコーン処理した転写用基材に一定の厚さで塗工した。次いで、塗工したシリコーン樹脂上に、ポリエステル製のマルチフィラメントから形成された編布かなる孔開き材料を供給し、シリコーン樹脂塗工面と孔開き材料を重ね合わせる。この孔開き材料の貫通孔の平均開口面積は０．２２ｍｍ２、貫通孔の平均個数は１５５個／ｃｍ２、開孔率は３５％、厚さは３３０μｍである。また、編布を構成するマルチフィラメントのフィラメント本数は３６本で、個々のフィラメント直径は１２μｍである。その後、１１０℃で２分間加熱し、シリコーン樹脂を硬化させた後、転写用基材を剥離し、硬化したシリコーン樹脂表面をシリコーン剥離シートで被覆して、傷手当用品を得た。【００５１】
＜実施例２＞
貫通孔の平均開口面積、平均個数、開孔率、孔開き材料の厚さ、及びマルチフィラメントのフィラメント本数を「表１」に示すように変更した以外は、実施例１と同様の方法で傷手当用品を得た。【００５２】
＜実施例３＞
貫通孔の平均開口面積、平均個数、開孔率、厚さ、及びマルチフィラメントのフィラメント本数及びフィラメント直径を「表１」に示すように変更した以外は、実施例１と同様の方法で傷手当用品を得た。【００５３】
＜比較例１＞
貫通孔の平均開口面積と平均個数が本発明とは異なる孔開き材料を用いて傷手当用品を得た。孔開き材料を構成する編布には、ナイロン製のマルチフィラメントから形成された編布を用いた。【００５４】
＜比較例２＞
貫通孔の平均個数とマルチフィラメントのフィラメント本数が本発明とは異なる孔開き材料を用いて傷手当用品を得た。【００５５】
＜比較例３＞
貫通孔の平均開口面積、平均個数、開孔率、厚さが本発明とは異なる孔開き材料を用いて傷手当用品を得た。孔開き材料には、ポリウレタン孔開きフィルムを用いた。【００５６】
上記の実施例と比較例で得られた傷手当用品について、次の項目を評価した。
［貫通孔の目詰まり］
孔開き材料の貫通孔が塗布するシリコーン樹脂で塞がれてしまうか否かを評価した。
［創傷面の肉芽の整容性］
６週齢のオスＳＤラットの左側腹部に直径３ｃｍの全層皮膚欠損層を作製する。作製した傷部に滅菌済みの傷手当用品を被覆し、その上から弾性包帯を巻いて固定する。傷を作製してから９日後に傷部から傷手当用品を剥離し、その創傷面の様子を観察し、整容性（凸凹の有無）を評価した。【００５７】
評価結果を「表１」及び図３に示す。また、図３（Ａ）〜（Ｄ）は、実施例１、実施例２、比較例１及び比較例３の傷手当用品による処置後の創傷面の写真である。【００５８】
【表１】
2013128606.tif 000003
【００５９】
比較例１、３の傷手当用品では、創傷面に孔開き材料の形状に沿った凹凸が生じており、実施例１、２の傷手当用品に比較して整容性が劣った。また、比較例２の傷手当用品では、孔開き材料の貫通孔の一部がシリコーン樹脂により塞がれて目詰まりし、傷手当用品としての基本機能を満たしていなかった。【００６０】
一方、実施例で得られた傷手当用品では、孔開き材料の目詰まりも生じず、創傷と傷手当用品との固着もなく、さらに創傷面も凹凸を生じず平坦に治癒していた。
【産業上の利用可能性】
【００６１】
本発明に係る傷手当用品は、剥離時の患部の損傷や痛み、出血を生じることなく、滲出液による患部及びその周辺の浸軟も防止して、患部の良好な治癒を促進することができる。従って、本発明に係る傷手当用品は、熱傷、褥瘡及びその他の皮膚損傷部位あるいは皮膚移植部位などの患部を保護し、治療するため好適に利用される。
【図１】
2013128606.tif 000004
【図２】
2013128606.tif 000005
【図３】
2013128606.tif 000006
【国際調査報告】
2013128606.tif 000007
2013128606.tif 000008
2013128606.tif 000009
2013128606.tif 000010